(57)【要約】      （修正有）【課題】鉄筋、および二酸化炭素が大量に固定化されたコンクリートを含む構造体を提供する。【解決手段】構造体１００は、第１のコンクリート１０２、第２のコンクリート１０４、および複数の鉄筋１０６ａ〜１０６ｃを備える。第２のコンクリートは、第１のコンクリートの少なくとも一部を囲む。複数の鉄筋は、第２のコンクリート内に位置し、第２のコンクリートと接し、第１のコンクリートから離隔する。第１のコンクリート内の炭酸カルシウムの濃度は、第２のコンクリート内の炭酸カルシウムの濃度よりも高い。【選択図】図１
2020049793.tif 000002
【特許請求の範囲】
【請求項１】
第１のコンクリート、
前記第１のコンクリートの少なくとも一部を囲む第２のコンクリート、および
前記第２のコンクリート内に位置し、前記第２のコンクリートと接し、前記第１のコンクリートから離隔する複数の鉄筋を備え、
前記第１のコンクリート内の炭酸カルシウムの濃度は、前記第２のコンクリート内の炭酸カルシウムの濃度よりも高い構造体。
【請求項２】
前記第１のコンクリートは前記第２のコンクリートと接する、請求項１に記載の構造体。
【請求項３】
前記第１のコンクリートは、前記第２のコンクリートによって囲まれる、請求項１に記載の構造体。
【請求項４】
前記第１のコンクリートは、前記第２のコンクリート内に埋設される、請求項１に記載の構造体。
【請求項５】
前記第１のコンクリートと前記第２のコンクリートの下に位置する第３のコンクリートをさらに備え、
前記第１のコンクリート内の炭酸カルシウムの前記濃度は、前記第３のコンクリート内の炭酸カルシウムの濃度よりも高い、請求項１に記載の構造体。
【請求項６】
複数の鉄筋を組み立てること、
前記複数の鉄筋を囲む型枠を形成すること、
前記型枠が囲む空間に対し、前記複数の鉄筋から離隔するように第１のレディーミクストコンクリートを注入すること、
前記第１のレディーミクストコンクリートを囲み、前記複数の鉄筋と接するように第２のレディーミクストコンクリートを前記空間に注入すること、および
前記第１のレディーミクストコンクリートと前記第２のレディーミクストコンクリートを硬化することを含み、
前記第１のレディーミクストコンクリートは、水、セメント、および二酸化炭素を混合することによって形成される、構造体を作製する方法。
【請求項７】
前記第２のレディーミクストコンクリートは、二酸化炭素を加えることなく、水とセメントを混合することによって形成される、請求項６に記載の方法。
【請求項８】
前記第２のレディーミクストコンクリートを前記第１のレディーミクストコンクリート上に設置することをさらに含む、請求項６に記載の方法。
【請求項９】
複数の鉄筋を組み立てること、
前記複数の鉄筋を囲む型枠を形成すること、
前記型枠内にレディーミクストコンクリートを注入すること、および
注入された前記レディーミクストコンクリートの一部に対し、選択的に二酸化炭素を添加することを含み、
前記一部は前記複数の鉄筋から離隔する、構造体を作製する方法。
【請求項１０】
前記二酸化炭素の前記添加は、固体状の二酸化炭素を用いて行われる、請求項６または９に記載の方法。
【請求項１１】
前記レディーミクストコンクリートは、二酸化炭素を加えることなく、水とセメントを混合することによって形成される、請求項９に記載の方法。
【請求項１２】
前記二酸化炭素の前記添加を終了させた後、前記一部上に前記レディーミクストコンクリートを設置することをさらに含む、請求項９に記載の方法。
【発明の詳細な説明】
【技術分野】
【０００１】
本発明の実施形態の一つは、鉄筋コンクリートを含む構造体とその作製方法に関する。例えば、本発明の実施形態の一つは、鉄筋、および二酸化炭素が固定化されたコンクリートを含む構造体、ならびにその作製方法に関する。
【背景技術】
【０００２】
コンクリートは、主にセメント水和物、骨材、水、および添加剤によって構成され、その優れた機械的特性、耐候性、取り扱いの容易さ、経済性などに起因し、社会的生産基盤、経済基盤を創成するための重要な構造材料の一つとして様々な分野で幅広く利用されている。セメントは、その製造時において大量の二酸化炭素を排出することが知られており、これは温室効果の原因の一つとして挙げられている。そこで、例えば特許文献１に開示されているように、セメントと水の反応（水和）を二酸化炭素の存在下で行うことで、コンクリート中に二酸化炭素を炭酸カルシウムとして固定化する方法が知られている。この方法により、セメントの製造時に発生した二酸化炭素が間接的に回収され、セメントの製造・利用過程における二酸化炭素の総排出量が低減される。このため、セメントの水和時における二酸化炭素固定は、地球温暖化に対する有効な手段として関心が持たれている。
【０００３】
二酸化炭素をコンクリートに固定することで、二酸化炭素に由来する炭酸カルシウムがコンクリート内に生成する。これにより、コンクリートに対して高い強度を付与することができる。しかしながら、コンクリートは元来圧縮力に対しては極めて高い強度を示すものの、引張力に対しては耐性が低く、一度破壊されると強度が失われる。そこで、圧縮力に対する耐性を維持しつつ引張力に対する耐性を向上させるため、引張強度が高く、容易に破断しない靭性を有する鉄筋がコンクリートと組み合わされて使用される。
【先行技術文献】
【特許文献】
【０００４】
【特許文献１】特開２０１６−５１０２７４号公報
【発明の概要】
【発明が解決しようとする課題】
【０００５】
本発明の実施形態の一つは、鉄筋、および二酸化炭素が大量に固定化されたコンクリートを含む構造体を提供することを課題の一つとする。あるいは、本発明の実施形態の一つは、上記構造体を作製する方法を提供することを課題の一つとする。
【課題を解決するための手段】
【０００６】
本発明の実施形態の一つは構造体である。この構造体は、第１のコンクリート、第２のコンクリート、および複数の鉄筋を備える。第２のコンクリートは、第１のコンクリートの少なくとも一部を囲む。複数の鉄筋は、第２のコンクリート内に位置し、第２のコンクリートと接し、第１のコンクリートから離隔する。第１のコンクリート内の炭酸カルシウムの濃度は、第２のコンクリート内の炭酸カルシウムの濃度よりも高い。
【０００７】
本発明の実施形態の一つは構造体を作製する方法である。この方法は、複数の鉄筋を組み立てること、複数の鉄筋を囲む型枠を形成すること、型枠が囲む空間に対し、複数の鉄筋から離隔するように第１のレディーミクストコンクリートを注入すること、第１のレディーミクストコンクリートを囲み、複数の鉄筋と接するように第２のレディーミクストコンクリートを前記空間に注入すること、および第１のレディーミクストコンクリートと第２のレディーミクストコンクリートを硬化することを含む。第１のレディーミクストコンクリートは、水、セメント、および二酸化炭素を混合することによって形成される。
【０００８】
本発明の実施形態の一つは構造体を作製する方法である。この方法は、複数の鉄筋を組み立てること、複数の鉄筋を囲む型枠を形成すること、型枠内にレディーミクストコンクリートを注入すること、および注入されたレディーミクストコンクリートの一部に対し、選択的に二酸化炭素を添加することを含む。上記レディーミクストコンクリートの一部は、複数の鉄筋から離隔する。
【発明の効果】
【０００９】
本発明の実施形態により、大量の二酸化炭素をコンクリート中に固定化することができる。さらに、コンクリート内の細孔溶液のｐＨ低下に起因する鉄筋の腐食を考慮することなく、二酸化炭素に由来する炭酸カルシウムを高い濃度で含有する高強度コンクリート、および鉄筋を備える構造体、ならびにその作製方法を提供することができる。
【図面の簡単な説明】
【００１０】
【図１】本発明の実施形態の一つである構造体の模式的斜視図。
【図２】本発明の実施形態の一つである構造体の模式的断面図。
【図３】本発明の実施形態の一つである構造体の模式的断面図。
【図４】本発明の実施形態の一つである構造体の模式的断面図。
【図５】本発明の実施形態の一つである構造体の模式的斜視図。
【図６】本発明の実施形態の一つである構造体の模式的断面図。
【図７】本発明の実施形態の一つである構造体の作製方法を示す模式的断面図。
【図８】本発明の実施形態の一つである構造体の作製方法を示す模式的断面図。
【図９】本発明の実施形態の一つである構造体の作製方法を示す模式的断面図。
【図１０】本発明の実施形態の一つである構造体の作製方法を示す模式的断面図。
【図１１】本発明の実施形態の一つである構造体を製造するためのレディーミクストコンクリートの形成方法のフロー。
【図１２】本発明の実施形態の一つである構造体の製造方法に適用可能な二酸化炭素導入システム。
【図１３】本発明の実施形態の一つである構造体を製造するためのレディーミクストコンクリートの形成方法のフロー。
【図１４】本発明の実施形態の一つである構造体の製造方法に適用可能な二酸化炭素導入システム。
【図１５】本発明の実施形態の一つである構造体の作製方法を示す模式的断面図。
【図１６】本発明の実施形態の一つである構造体の作製方法を示す模式的断面図。
【図１７】本発明の実施形態の一つである構造体の作製方法を示す模式的断面図。
【発明を実施するための形態】
【００１１】
以下、本発明の各実施形態について、図面等を参照しつつ説明する。ただし、本発明は、その要旨を逸脱しない範囲において様々な態様で実施することができ、以下に例示する実施形態の記載内容に限定して解釈されるものではない。
【００１２】
図面は、説明をより明確にするため、実際の態様に比べ、各部の幅、厚さ、形状などについて模式的に表される場合があるが、あくまで一例であって、本発明の解釈を限定するものではない。本明細書と各図において、既出の図に関して説明したものと同様の機能を備えた要素には、同一の符号を付して、重複する説明を省略することがある。
【００１３】
本明細書および図面において、同一、あるいは類似する複数の構成を総じて表記する際には同一の符号を用い、これら複数の構成のそれぞれを区別して表記する際には、さらに小文字のアルファベットを添えて表記する。一つの構成のうちの複数の部分をそれぞれ区別して表記する際には、同一の符号を用い、さらにハイフンと自然数を用いる。
【００１４】
本明細書では、コンクリートとは、原料であるセメントが水と反応して生成する水和物が硬化し、流動性を示さないものを指す。以下に述べるように、コンクリートはセメント以外の部材も含むことがある。一方、セメントと水を含む混合物が完全に硬化せずに流動性を有する状態はレディーミクストコンクリート（生コンクリートとも呼ばれる）と記す。
【００１５】
（第１実施形態）
本実施形態では、本発明の実施形態の一つである構造体１００について、図１（Ａ）から図６（Ｃ）を用いて説明する。図１（Ａ）、図１（Ｂ）、図５（Ａ）、図５（Ｂ）は構造体１００の模式的斜視図であり、図１（Ｂ）、図５（Ａ）と図５（Ｂ）では、後述する第２のコンクリート１０４が除かれている。図２（Ａ）、図３（Ａ）、図６（Ａ）は構造体１００のｘｙ平面に平行な断面の模式図である。図２（Ｂ）、図３（Ｂ）、図４（Ａ）、図６（Ｂ）は構造体１００のｘｚ平面に平行な断面の模式図である。図２（Ｃ）、図３（Ｃ）、図４（Ｂ）、図６（Ｃ）は構造体１００のｙｚ平面に平行な断面の模式図である。なお、上述した平面を表すｘ軸、ｙ軸、ｚ軸は便宜的に定義されるものであり、これらの軸は、構造体１００の形状と無関係に設定することができる。また、これらの軸と水平面との関係も任意である。
【００１６】
１．全体構造
図１（Ａ）から図２（Ｃ）に示すように、構造体１００は、第１のコンクリート１０２、第２のコンクリート１０４、および複数の鉄筋１０６を基本的な構造として備える。第１のコンクリート１０２は第２のコンクリート１０４の内側に位置する。すなわち、第１のコンクリート１０２は第２のコンクリート１０４によって囲まれ、第２のコンクリート１０４は第１のコンクリート１０２の少なくとも一部を覆う。複数の鉄筋１０６は、その少なくとも一部が第２のコンクリート１０４に覆われる。第２のコンクリート１０４はかぶりコンクリートとも呼ばれる。
【００１７】
第１のコンクリート１０２は第２のコンクリート１０４に埋設されてもよい。この場合、図２（Ａ）から図２（Ｃ）に示すように、第２のコンクリート１０４が第１のコンクリート１０２を完全に覆ってもよい。あるいは図３（Ａ）から図３（Ｃ）に示すように、第２のコンクリート１０４が第１のコンクリート１０２を完全には覆わず、第１のコンクリート１０２の一部が第２のコンクリート１０４から露出してもよい。図３（Ａ）から図３（Ｂ）では、第１のコンクリート１０２の底面が第２のコンクリート１０４から露出している例が示されているが、第１のコンクリート１０２の側面や上面が第２のコンクリート１０４から露出してもよい。
【００１８】
任意の構成として、構造体１００はさらに、第１のコンクリート１０２や第２のコンクリート１０４の下に、これらの基礎として機能する基礎コンクリート（以下、第３のコンクリート）１１０を含んでもよい（図４（Ａ）、図４（Ｂ））。第３のコンクリート１１０は第１のコンクリート１０２と第２のコンクリート１０４の両者と接してもよく、図示しないが、第１のコンクリート１０２は第３のコンクリート１１０から離隔されてもよい。
【００１９】
構造体１００の大きさや形状に制約はなく、例えば建築物の壁や柱に適用可能な、厚さが３０ｃｍから８０ｃｍの板状や柱状でもよい。あるいは一辺が８０ｃｍ以上を有するマスコンクリートとしての大きさや形状を有してもよい。したがって、橋や高架橋の橋脚、高層ビルの柱、あるいは橋や高架橋、高層ビル、ダムなどの大型建造物のフーチングなどに利用することも可能である。構造体１００の形状や大きさにも依存するが、第２のコンクリート１０４の厚さは、５ｃｍ以上１ｍ、５０ｃｍ以上５０ｃｍ以下、あるいは１０ｃｍ以上３０ｃｍ以下の範囲から選択することができる。
【００２０】
２．第１のコンクリート、第２のコンクリート、および第３のコンクリート
第１のコンクリート１０２、第２のコンクリート１０４、および第３のコンクリート１１０は、いずれもセメント水和物を含み、さらに、未水和のセメントや水酸化カルシウム、骨材、添加剤（混和剤とも呼ばれる）を含んでもよい。第１のコンクリート１０２は、炭酸カルシウムをさらに含む。また、第１のコンクリート１０２は、二酸化炭素を可逆的に吸着する多孔質材料をさらに含んでもよい。第２のコンクリート１０４や第３のコンクリート１１０は炭酸カルシウムを実質的に含まない、あるいは微量の炭酸カルシウムが含まれている場合でも、炭酸カルシウムは表面とその近傍に遍在し、内部の炭酸カルシウム濃度は、表面におけるそれと比較して低い。
【００２１】
２−１．セメント水和物
セメント水和物は、原料であるセメントが水と反応（水和）することによって形成される。セメントの組成に制約はなく、例えばエーライトとも呼ばれる、主にケイ酸三カルシウム（３ＣａＯ・ＳｉＯ2）を含む鉱物、ビーライトとも呼ばれる、主にケイ酸二カルシウム（２ＣａＯ・ＳｉＯ2）を含む鉱物、アルミネート相を形成するアルミン酸三カルシウム（３ＣａＯ・Ａｌ2Ｏ3）を主に含む鉱物、およびフェライト相を形成するアルミン酸四カルシウム（４ＣａＯ・Ａｌ2Ｏ3・Ｆｅ2Ｏ3）を主に含む鉱物の少なくとも一つを含む。あるいはこれらの鉱物の複数種を含むセメントを用いてもよい。例えばポルトランドセメントを用いることができ、この場合、約５５％の３ＣａＯ・ＳｉＯ2と約２０％の２ＣａＯ・ＳｉＯ2が主成分となる。
【００２２】
これらの鉱物は水と水和し、水酸化カルシウム（Ｃａ（ＯＨ）2）とともに、主にＣａＯ・ＳｉＯ2・２．５Ｈ2ＯやＣａＯ・Ａｌ2Ｏ3・Ｃａ（ＯＨ）2・１８Ｈ2Ｏ、ＣａＯ・Ｆｅ2Ｏ3・Ｃａ（ＯＨ）2・１８Ｈ2Ｏなどのセメント水和物を与える。したがって、第１のコンクリート１０２から第３のコンクリート１１０に含まれるセメント水和物とは、これらの化学式で表されるセメント水和物の少なくとも一つ、あるいはこれらの混合物である。
【００２３】
２−２．炭酸カルシウム、および水酸化カルシウム
後述するように、第１のコンクリート１０２は、セメントの水和時に二酸化炭素を添加することで形成され、炭酸カルシウムは、少なくとも一部はセメントの水和時に生成する水酸化カルシウムと二酸化炭素との反応によって生成する。炭酸カルシウムの濃度は、第１のコンクリート１０２において、水酸化カルシウムと炭酸カルシウムが共存するように調整してもよく、あるいは、水和によって生じる水酸化カルシウムの全てが二酸化炭素と反応し、水酸化カルシウムが存在しない、もしくは実質的に存在しないように調整してもよい。具体的には、第１のコンクリート１０２における炭酸カルシウムの重量は、第１のコンクリート１０２の重量に対し、０．１％以上５０％以下、０．１％以上５％以下、０．１％以上２．５％以下、あるいは１％以上１．５％以下の範囲から選択される。あるいは、炭酸カルシウムの重量は、第１のコンクリート１０２における水和セメントと炭酸カルシウムの総重量に対し、０．２％以上１０％以下、０．２％以上５％以下、あるいは１％以上３％の範囲から選択される。
【００２４】
２−３．骨材
骨材は、第１のコンクリート１０２や第２のコンクリート１０４、第３のコンクリート１１０に機械的・物理的強度を付与する、あるいはこれらのコンクリートの体積を増大させるために添加される。骨材としては砂や砂利、玉石（たまいし）、岩、砕石、砕砂などが例示される。第１のコンクリート１０２から第３のコンクリート１１０中における骨材の重量に制約はなく、それぞれのコンクリートの重量の１０％以上９０％以下、２０％以上７０％以下、あるいは２５％以上６０％以下の範囲から選択される。第１のコンクリート１０２から第３のコンクリート１１０のそれぞれにおける骨材の割合は互いに異なってもよい。例えば第１のコンクリート１０２における骨材の割合は、第２のコンクリート１０４と第３のコンクリート１１０のそれよりも大きくてもよい。また、第１のコンクリート１０２から第３のコンクリート１１０において、骨材の大きさは互いに異なってもよい。骨材の大きさは、その平均粒径によって見積もられる。
【００２５】
２−４．添加剤
添加剤の種類や濃度にも制約はなく、例えば第１のコンクリート１０２から第３のコンクリート１１０をそれぞれ与えるレディーミクストコンクリートの凍結を防止するＡＥ剤（気泡分散剤）や、レディーミクストコンクリートの流動性を増大する流動化剤、水中での施工を可能にするための増粘剤、レディーミクストコンクリートの硬化を促進するための急結剤などを使用することができる。
【００２６】
ＡＥ剤や流動化剤としては、オキシカルボン酸（ヒドロキシカルボン酸）塩、リグニンスルホン酸塩、ナフタレンスルホン酸ホルムアルデヒド高縮合物塩、メラミンスルホン酸ホルムアルデヒド高縮合物塩、スチレンスルホン酸共重合体塩などの、コンクリート中に空気泡を発生させる界面活性剤が例示される。増粘剤としては、メチル化セルロースなどのセルロース誘導体やポリアクリルアミドが例示される。増粘剤は、用いるセメントの重量に対して０．１％以上２０％以下、あるいは１％以上１０％以下の範囲から選択することができる。急結剤としては、ナトリウムやカルシウム、マグネシウムの塩化物や硝酸塩、硫酸塩、炭酸塩、ケイ酸塩などが挙げられ、例えば塩化カルシウム、硝酸ナトリウム、硝酸カルシウム、硫酸ナトリウム、硫酸カルシウム、硫酸マグネシウム、炭酸ナトリウム、炭酸カルシウム、ケイ酸ナトリウム、ケイ酸マグネシウム、ケイ酸カルシウムなどが例示される。あるいは、アクリル酸のナトリウム塩やカルシウム塩、アミン化合物などの有機化合物を急結剤として用いてもよい。
【００２７】
２−５．多孔質材料
二酸化炭素を可逆的に吸着、脱離する多孔質材料としては、酸化ケイ素、酸化ジルコニウム、酸化アルミニウム、ケイ酸アルミニウム、ランタノイド金属の酸化物、または炭素を基本骨格とする材料が例示される。ランタノイド金属としては、例えばセリウムやランタン、イットリウムなどが挙げられる。第１のコンクリート１０２中における多孔質材料の重量に制約はなく、第１のコンクリート１０２において、１％以上３０％以下、０．１％以上１０％以下、１％以上１０％以下、あるいは１％以上５％以下の範囲から選択される。
【００２８】
この多孔質材料は多数の細孔を有しており、細孔の平均径は、０．５ｎｍ以上１００μｍ以下、２ｎｍ以上１μｍ以下、または５０ｎｍ以上５００ｎｍ以下である。多数の細孔に起因して、多孔質材料は１００ｍ2／ｇ以上１０００ｍ2／ｇ以下、あるいは３００ｍ2／ｇ以上５００ｍ2／ｇ以下の高い比表面積を有する。多孔質材料の細孔の表面は化学的に修飾されていてもよく、例えば一級アミノ基を有する有機基が多孔質材料のケイ素やジルコニウム、アルミニウム、炭素などと結合していてもよい。
【００２９】
２−６．未水和セメント
未水和のセメントが含まれる場合、その量は、第１のコンクリート１０２から第３のコンクリート１１０のそれぞれの重量に対して０％よりも大きく５０％以下、０％よりも大きく１０％以下、０％よりも大きく５％以下、あるいは０％よりも大きく３％以下となるように調整される。水和はセメントと水との化学反応であるため、未水和セメントの量は、水和時の水の量によって調整される。
【００３０】
３．鉄筋
複数の鉄筋１０６の各々は、鉄（０価の鉄）を主成分とする金属線、あるいは金属棒であり、第１のコンクリート１０２と接することなく、第１のコンクリート１０２から離隔される。複数の鉄筋１０６は、少なくとも一部は第２のコンクリート１０４内に位置し、第２のコンクリート１０４と接する。第１のコンクリート１０２と第２のコンクリート１０４の界面から鉄筋１０６までの最短距離は、この界面の法線方向において、１ｃｍ以上１ｍ以下、５ｃｍ以上５０ｃｍ以下、あるいは１０ｃｍ以上３０ｃｍ以下の範囲から選択することができる。
【００３１】
図２（Ｂ）から図３（Ｃ）に示した例では、第１のコンクリート１０２の側面と上面を覆うように、三種類の鉄筋（第１の鉄筋１０６ａ、第２の鉄筋１０６ｂ、第３の鉄筋１０６ｃ）が組み合わされた例が示されている。第１の鉄筋１０６ａと第３の鉄筋１０６ｃは、第１のコンクリート１０２の上面においてそれぞれｙ方向とｘ方向に延伸するとともに、第１のコンクリート１０２の側面に沿ってｚ軸方向に延伸する。これに対し、第２の鉄筋１０６ｂは、第１の鉄筋１０６ａと第３の鉄筋１０６ｃを囲むように、ｘｙ平面上を延伸する。これらの鉄筋１０６は、図示しない金属線などによって互いに固定されていてもよい。構造体１００が上述した第３のコンクリート１１０を含む場合（図４（Ａ）、図４（Ｂ））、複数の鉄筋１０６の一部は第３のコンクリート１１０内に埋設されていてもよい。この場合、第３のコンクリート１１０は、複数の鉄筋１０６の少なくとも一部（例えば第１の鉄筋１０６ａと第３の鉄筋１０６ｃ）を支持する。
【００３２】
複数の鉄筋１０６の数や配置、ならびに組み立てられた複数の鉄筋１０６が与える形状に制約はなく、構造体１００の大きさや形状、要求される強度に従って任意に設定される。例えば図５（Ａ）に示すように、複数の鉄筋１０６は第１のコンクリート１０２の上面を覆わなくてもよい。あるいは図５（Ｂ）に示すように、第１のコンクリート１０２の下に鉄筋（第４の鉄筋１０６ｄ）をさらに設けてもよい。この場合、第４の鉄筋１０６ｄは第２のコンクリート１０４内に含まれてもよく、第３のコンクリート１１０内に含まれてもよい。
【００３３】
４．その他の構成
上述した例では、構造体１００において第１のコンクリート１０２と第２のコンクリート１０４は互いに接するが、構造体１００はさらに、第１のコンクリート１０２と第２のコンクリート１０４の間に、これらの少なくとも一部が互いに接する、あるいは混合されることを防ぐためのセパレータ１０８を有してもよい（図６（Ａ）、図６（Ｂ）、図６（Ｃ））。セパレータ１０８は、第１のコンクリート１０２の全体を覆うように設けてもよく、あるいは第１のコンクリート１０２の一部（例えば第１のコンクリート１０２の上面）が第２のコンクリート１０４と接するように設けてもよい。セパレータ１０８としては、ポリエチレン、ポリプロピレン、ポリブテンなどのポリオレフィン樹脂、ポリエチレンテレフタレート、ポリブチレンテレフタレートなどのポリエステル樹脂、ナイロン６、ナイロン６６などのポリアミド樹脂、アラミド樹脂、炭素繊維などから選択される繊維を含む不織布が例示される。不織布に替わって、もしくは不織布とともにセパレータ１０８として水を遮断する機能を有するシートを使用してもよい。この場合、セパレータ１０８はポリエチレン、エチレンと酢酸ビニルの共重合体などのビニルポリマーを含む。
【００３４】
上述したように、第１のコンクリート１０２は、炭酸カルシウムを上述した組成で含む。このため、第１のコンクリート１０２は機械的・物理的強度が高く、かつ、その強度が第１のコンクリート１０２の全体にわたって均一となる。さらに、炭酸カルシウムを含むことで、第１のコンクリート１０２は高い密度を有するため、酸素や水などの汚染物質の侵入が抑制される。このため、第１のコンクリート１０２は、構造体１００に対して高い耐久性と強度を付与する核として機能する。
【００３５】
一方、第２のコンクリート１０４には複数の鉄筋１０６が含まれる。したがって第２のコンクリート１０４は、コンクリートが元来有する圧縮力に対する高い耐性とともに、鉄筋が有する高い靭性を兼ね備える。このため、構造体１００は、第１のコンクリート１０２と第２のコンクリート１０４のそれぞれの特性を兼ね備えており、耐候性や耐久性に優れた構造材料として利用することができる。
【００３６】
通常、コンクリート中の炭酸カルシウムの組成が増大すると、コンクリート内の細孔溶液のｐＨが低下する。鉄筋コンクリート中のコンクリートの細孔溶液のｐＨ低下は、鉄筋の腐食を促進し、腐食に伴う鉄筋の体積膨張によってコンクリートが破壊される。その結果、コンクリートの強度が大幅に低下する。しかしながら、本実施形態に係る構造体１００では、第１のコンクリート１０２は鉄筋１０６から離隔する。したがって、大量の炭酸カルシウムに起因する高い強度を実現しつつ、鉄筋１０６の腐食に起因する劣化を防止することが可能である。
【００３７】
構造体１００に含まれるコンクリートの原料であるセメントは、その製造時に大量の二酸化炭素を放出する。しかしながら、第１のコンクリート１０２には、コンクリート内の細孔溶液のｐＨ低下を考慮することなく大量の二酸化炭素を炭酸カルシウムとして固定することができる。ポルトランドセメントの場合、セメント全てを炭酸化させた場合には１トン当たり２００ｋｇから３００ｋｇの二酸化炭素を固定化することができる。このため、例えばポルトランドセメントを用いて２０ｍ×８ｍ×４ｍのマスコンクリートとして構造体１００を作製する場合を想定すると、第２のコンクリート１０４の厚さが１０ｃｍに設定すれば第１のコンクリート１０２の体積は５５７ｍ3となり、約５０トンの二酸化炭素が第１のコンクリート１０２内に固定されることとなる。したがって、本発明の実施形態の構造体１００は、単なる構造材料としてのみならず、大量の二酸化炭素を固定するためのツールとして利用することができる。
【００３８】
（第２実施形態）
本実施形態では、構造体１００の作製方法を説明する。以下、一例として、第３のコンクリート１１０を含み、図５（Ａ）に示す複数の鉄筋１０６の一部が第３のコンクリート１１０内に埋設される構造体１００の作製方法を、図７（Ａ）から図１５を用いて説明する。図７（Ａ）、図８（Ａ）、図９（Ａ）、図１０（Ａ）、図１５（Ａ）は構造体１００のｘｙ平面に平行な断面に相当し、図７（Ｂ）、図８（Ｂ）、図９（Ｂ）、図１０（Ｂ）、図１５（Ｂ）は構造体１００のｘｚ平面に平行な断面に相当する。第１実施形態述べた構成と同一、あるいは類似する構成については説明を割愛することがある。
【００３９】
１．鉄筋の組立と第３のコンクリートの形成
まず、公知の方法を適用し、第３のコンクリート１１０上に複数の鉄筋１０６を組み立てる。具体的には、まず、セメントを攪拌する（空練）。この際、骨材を用いてもよく、この操作により、骨材とセメントが均一に混合される。次に、この混合物に水を加えて攪拌する（本練）。これにより、セメントの水和が開始される。必要に応じ、添加剤を加えて攪拌してもよい。以上の操作により、レディーミクストコンクリートが形成される（以下、第３のコンクリート１１０を形成するためのレディーミクストコンクリートを第３のレディーミクストコンクリートと記す）。この後、複数の鉄筋１０６の一部（例えば第１の鉄筋１０６ａ）を埋設するように、第３のレディーミクストコンクリートを設置（打設）し、硬化させる。これにより、複数の鉄筋１０６の一部が第３のコンクリート１１０上に固定される。その後、残りの鉄筋１０６を組み立て、構造体１００の概略形状を形成する（図７（Ａ）、図７（Ｂ））。第３のコンクリート１１０は第１のコンクリート１０２や第２のコンクリート１０４の基礎として機能する。
【００４０】
２．型枠の形成
引き続き、第３のコンクリート１１０上に、複数の鉄筋１０６を囲む型枠１１２を設置する（図８（Ａ）、図８（Ｂ））。型枠１１２は、木、鉄やアルミニウムなどの金属、プラスチックなどで形成される板を適宜組み合わせて設けることができる。型枠１１２の形成も公知の方法を適用して行うことができる。
【００４１】
セパレータ１０８を用いる場合には、例えば型枠１１２に図示しない梁を設け、セパレータ１０８の上端を梁に固定し、第１のコンクリート１０２が注入（打設）される空間と第２のコンクリート１０４が注入される空間を仕切るようにセパレータ１０８を配置すればよい（図９（Ａ）、図９（Ｂ））。セパレータ１０８の下端は、第３のコンクリート１１０上に固定してもよい。図９（Ａ）、図９（Ｂ）では、第３のコンクリート１１０の上面もセパレータ１０８で覆われる例が示されているが、この上面をセパレータ１０８で覆わず、セパレータ１０８から露出させてもよい。
【００４２】
３．第１のコンクリートと第２のコンクリートの注入
引き続き、第１のコンクリート１０２と第２のコンクリート１０４を形成する。前者は、二酸化炭素が導入されたレディーミクストコンクリート（以下、第１のレディーミクストコンクリートと記す）１０２ａを用いて形成される。すなわち、型枠１１２が囲む空間に対し、複数の鉄筋１０６から離隔するようにホース１１６を介して第１のレディーミクストコンクリート１０２ａを注入し、硬化することで形成される。後者は、二酸化炭素を加えることなく形成されたレディーミクストコンクリート（以下、第２のレディーミクストコンクリートと記す）１０４ａを用いて形成される。すなわち、同空間に対し、複数の鉄筋１０６と接するようにホース１１８を介して第２のレディーミクストコンクリート１０４ａを注入し、硬化することで形成される（図１０（Ａ）、図１０（Ｂ））。
【００４３】
第２のレディーミクストコンクリート１０４ａは、第１のレディーミクストコンクリート１０２ａを囲むように注入される。セパレータ１０８を用いる場合には、セパレータ１０８が第１のレディーミクストコンクリート１０２ａと第２のレディーミクストコンクリート１０４ａに挟まれるよう、第１のレディーミクストコンクリート１０２ａと第２のレディーミクストコンクリート１０４ａが注入される。第１のレディーミクストコンクリート１０２ａと第２のレディーミクストコンクリート１０４ａは同時に注入してもよく、いずれかを先に注入してもよい。第１のレディーミクストコンクリート１０２ａと第２のレディーミクストコンクリート１０４ａは、スランプ値が８ｃｍから１２ｃｍになるよう調整することが好ましい。これにより、第１のレディーミクストコンクリート１０２ａに含まれる炭酸カルシウムが第２のレディーミクストコンクリート１０４ａに拡散することを抑制することができる。
【００４４】
第２のレディーミクストコンクリート１０４ａは、公知の方法を適用して形成すればよい。第２のレディーミクストコンクリート１０４ａの組成は、第３のレディーミクストコンクリートのそれと同一でも良い。一方、第１のレディーミクストコンクリート１０２ａは、二酸化炭素を添加することで形成される。具体的には、図１１に示すフローに従って形成することができる。図１１を参照すると、まず、セメントを水の非存在下において攪拌する（Ｓ１：空練）。この際、骨材を用いてもよく、この操作により、骨材とセメントが均一に混合される。攪拌時間は３０秒以上１時間以下、３０秒以上１５分以下、あるいは３０秒以上５分以下とすればよい。
【００４５】
引き続き、セメント（あるいはセメントと骨材の混合物）に対して水と二酸化炭素を加えて攪拌する（Ｓ２：本練）。これにより、セメントの水和が開始されると同時に、セメントと水、および二酸化炭素との反応によって炭酸カルシウムが生成する。
【００４６】
添加する水の量は、第１のコンクリート１０２中に未水和セメントが残存しないように（すなわち、水和セメントが０％）、あるいは最終的に得られる第１のコンクリート１０２の総重量に対し、未水和セメントが０％よりも大きく１０％以下、０％よりも大きく５％以下、あるいは０％よりも大きく３％以下となるように調整される。より具体的には、セメントの重量に対して０％よりも大きく６０％以下、０％よりも大きく４０％以下、あるいは０％よりも大きく２０％以下の水が加えられる。
【００４７】
二酸化炭素の添加は、気体状の二酸化炭素を用いて行ってもよく、固体状の二酸化炭素（すなわちドライアイス）を用いて行ってもよい。後者の場合、ドライアイスの塊を機械的に粉砕して用いてもよく、あるいは高圧下液体として存在する二酸化炭素を急激に大気下に開放する操作、すなわち、断熱膨張を利用する急激な温度低下によって形成される微粒子状の二酸化炭素を用いてもよい。あるいは、セメントに添加する水として二酸化炭素を含む水（炭酸水）を用いることで二酸化炭素の添加を行ってもよい。この場合、炭酸水を用いて水和を開始した後、さらに気体状、もしくは固体状の二酸化炭素を添加してもよい。
【００４８】
断熱膨張を利用する際には、例えば図１２に示した二酸化炭素導入システム（以下、単にシステムと記す）１２０を用いることができる。システム１２０は、高圧下で二酸化炭素を貯蔵するタンク１２２、第１のレディーミクストコンクリート１０２ａを形成、攪拌するためのミキサー１２４、タンク１２２内の二酸化炭素を輸送するための導管１２６、導管１２６に取り付けられ、二酸化炭素の輸送を制御するバルブ１３０を含む。ミキサー１２４には、攪拌機構としてのフィン１４０、セメントや骨材、混和剤を投入する開口１３６、水や炭酸水を導入する導管１３４、シャッター１３８などが設けられる。任意の構成として、二酸化炭素の流量を見積もるための流量計１２８や、ミキサー１２４の温度を制御するための温度コントローラ１３２を備えてもよい。例えばドライアイスを加えることでミキサー１２４内の混合物の温度が低下した場合、温度コントローラ１３２を用いて加熱し、水和を促進することができる。あるいは水和速度を低下させるため、温度コントローラ１３２を用いてミキサー１２４を冷却してもよい。ミキサー１２４は、密閉して内部が加圧できるように構成してもよい。
【００４９】
二酸化炭素の添加量は流量計１２８を用いて見積もってもよく、あるいは二酸化炭素の導入前後のタンク１２２の重量差から求めてもよい。あるいは、導管１２６から噴出する粒子状のドライアイスを計量することで求めてもよい。添加した二酸化炭素は、少なくとも一部は炭酸化に利用されないため、添加する二酸化炭素の量は、水和によって生成する水酸化カルシウムに対して過剰量添加すればよい。例えば、水とセメントの反応によって生成する水酸化カルシウムに対し、１０モル倍以上１００００モル倍以下、あるいは１０モル倍以上１０００モル倍以下の二酸化炭素を添加すればよい。
【００５０】
上述したように、セメントと水が接触して水和が開始し、これに伴って生成する水酸化カルシウムが水に溶解する。二酸化炭素を添加することで水酸化カルシウムが炭酸カルシウムを与える。このため、コンクリートに含まれる炭酸カルシウムは、添加される水、または二酸化炭素の量によって制御することが可能である。
【００５１】
なお、図１２のシステム１２０では、タンク１２２内に貯蔵される二酸化炭素がミキサー１２４に輸送されるが、化学プラントや火力発電所から排出される二酸化炭素を含むガスをミキサー１２４へ導入してもよい。化学プラントや火力発電所の排出ガスには高濃度の二酸化炭素が含まれるため、これを利用することで大量の二酸化炭素が大気中へ放出されることが抑制され、地球温暖化の防止に寄与することができる。
【００５２】
二酸化炭素は常温、常圧において気体として存在するため、条件によっては添加した二酸化炭素の一部、あるいは大部分は直ちに大気中へ拡散する、あるいは昇華する。このため、必ずしも添加した二酸化炭素の全てを炭酸化に利用できるとは限られない。そこで二酸化炭素を可逆的に吸着する多孔質材料を用いてもよい。多孔質材料は、空練（Ｓ１）、本練（Ｓ２）のいずれかにおいて添加すればよい。その添加量は多孔質材料の二酸化炭素吸着量にも依存するが、例えば最終的に得られる第１のコンクリート１０２の重量に対して０．１１％以上３０％以下、１％以上１０％以下、１％以上１０％以下、あるいは１％以上５％以下となるように調整すればよい。上述したように、多孔質材料は酸化ケイ素、酸化ジルコニウム、酸化アルミニウム、ケイ酸アルミニウム、ランタノイド金属の酸化物、または炭素を含む無機化合物である。このため、骨材と同様の機能を発揮することもできるため、構造体１００の機械的・物理的強度の向上に寄与する。
【００５３】
多孔質材料を添加することで、添加された二酸化炭素の一部が多孔質材料に吸着される。例えば一級アミノ基を有する有機基が表面に固定された多孔質材料を用いる場合には、アミノ基は二酸化炭素と反応してカルバメート基として存在する。カルバメート基は二酸化炭素を放出してアミノ基に戻るので、このメカニズムに従って二酸化炭素は多孔質材料に可逆的に吸脱着される。したがって、二酸化炭素の添加が終了してミキサー１２４内の二酸化炭素の濃度が低下すると、平衡により、吸着された二酸化炭素が徐放される。この時、多孔質材料は水やセメントと接した状態であるため、放出された二酸化炭素は水に含まれる水酸化カルシウムと速やかに反応して炭酸カルシウムを与える。このようなメカニズムが炭酸化に寄与するため、添加された二酸化炭素を有効に利用することができる。
【００５４】
多孔質材料を用いる場合、あらかじめ二酸化炭素が吸着した多孔質材料を用いてもよい。すなわち、別途二酸化炭素雰囲気下で処理し、表面にカルバメート基を有する多孔質材料を空練（Ｓ１）、あるいは本練（Ｓ２）の際に添加してもよい。この場合も上述したメカニズムが働くため、効率よく二酸化炭素を利用することが可能となる。
【００５５】
なお、二酸化炭素をミキサー１２４に添加した後、二酸化炭素が超臨界状態となるよう、ミキサー１２４を密閉、加熱してもよい。具体的には、ミキサー１２４内に二酸化炭素を導入した後、ミキサー１２４を密閉し、内部が３１．１℃以上の温度、二酸化炭素の分圧が７．３８Ｐａ以上の圧力になるよう、温度コントローラ１３２によってミキサー１２４を加熱してもよい。超臨界状態では二酸化炭素は非常に低い粘性を示し、物質内に容易に拡散する。このため、炭酸化が速やかに、かつ効率よく進行し、添加した水によって生成する水酸化カルシウムを効率よく炭酸カルシウムへ変換することができる。
【００５６】
本練（Ｓ２）が終了した後、添加剤を加えて攪拌する（Ｓ３）。この段階における攪拌時間は３０秒以上１０分以下、３０秒以上５分以下、あるいは３０秒以上２分以下の範囲から選択される。これにより、第１のレディーミクストコンクリート１０２ａが形成される。
【００５７】
第１のレディーミクストコンクリート１０２ａは、ミキサー１２４からシャッター１３８を介して搬出され、構造体１００が作製される場所付近まで運搬される（Ｓ４）。運搬方法は任意に選択され、例えばポンプやアジテータ車を用いて型枠１１２付近に運搬してもよい。
【００５８】
あるいは、図１３のフローにしたがって第１のレディーミクストコンクリート１０２ａを形成してもよい。すなわち、セメント、および必要に応じて骨材を攪拌して空練を行い（Ｓ１０）、その後水と添加剤を加えて攪拌を行って本練を行う（Ｓ１１）。これらの操作によって得られる混合物(以下、この混合物をレディーミクストコンクリート前駆体と記す)を構造体１００が作製される場所付近へ運搬し（Ｓ１２）、その後、このレディーミクストコンクリート前駆体に二酸化炭素を添加、攪拌することで第１のレディーミクストコンクリート１０２ａを形成する（Ｓ１３）。
【００５９】
二酸化炭素の添加は、構造体１００が作製される場所付近に設置されたシステム１２０を用いればよい。あるいは、レディーミクストコンクリート前駆体を構造体１００が作製される場所付近へ運搬する過程において二酸化炭素を導入してもよい。後者の場合、例えば二酸化炭素を導入するための機構が備えられたアジテータ車１５０を二酸化炭素システムとして用いて運搬すればよい。このようなアジテータ車１５０の構造の一部を断面模式図（図１４）を用いて説明する。
【００６０】
図１４に示すように、アジテータ車１５０は、レディーミクストコンクリート前駆体を攪拌するためのドラム１５２、ドラム１５２を回転するための駆動部１５４、および二酸化炭素供給源１６４を主な構成として有する。二酸化炭素供給源１６４は、二酸化炭素が充填されるボンベでもよい。
【００６１】
ドラム１５２の内側にはスクリュー状のフィン１５８が備えられ、ドラム１５２を回転することでフィン１５８も同時に回転し、これによってレディーミクストコンクリート前駆体が攪拌される。ドラム１５２にはさらに、レディーミクストコンクリート前駆体をドラム１５２に投入するためのホッパー１６０、得られる第１のレディーミクストコンクリート１０２ａを取り出すための搬出部１６２が備えられる。
【００６２】
ドラム１５２の底部には、その回転軸上に位置する回転ギア１５７が取り付けられる。ギアの回転軸は、ドラム１５２の回転軸と一致する。駆動部１５４により、駆動ギア１５６が回転する。駆動ギア１５６を介して駆動部１５４から与えられる力は、駆動ギア１５６と噛み合わされるように配置される回転ギア１５７を介してドラム１５２に与えられ、これによってドラム１５２が回転する。駆動ギア１５６と回転ギア１５７の間に図示しない駆動チェーンを設けてもよい。
【００６３】
二酸化炭素供給源１６４は、回転ギア１５７の中心を通るように配置される導管１６８によってドラム１５２に接続される。二酸化炭素は、二酸化炭素供給源１６４から導管１６８を介してドラム１５２へ導入され、その量はバルブ１６６によって調節することができる。図示しないが、導管１６８は必ずしも回転ギア１５７の中心を通るように配置しなくてもよい。すなわち、二酸化炭素が二酸化炭素供給源から１６４ドラム１５２内へ供給されるように配置されればよい。したがって、例えばフィン１５８を中空構造として形成し、この中空部からフィン１５８の表面に二酸化炭素が排出される排出口を複数設けてもよい。この場合、導管１６８とフィン１５８が接続され、二酸化炭素はフィン１５８内部を通過した後にドラム１５２内へ供給される。
【００６４】
このような構造を有するアジテータ車１５０を利用することで、レディーミクストコンクリート前駆体を運搬する際に二酸化炭素を導入し、第１のレディーミクストコンクリート１０２ａを形成することができる。したがって、二酸化炭素を導入する設備を持たない施設でレディーミクストコンクリート前駆体を形成しても、二酸化炭素を容易に導入して第１のレディーミクストコンクリート１０２ａを得ることができる。
【００６５】
４．第１のコンクリートの埋設
引き続き、注入された第１のレディーミクストコンクリート１０２ａを覆うように第２のレディーミクストコンクリート１０４ａを注入する。具体的には、図１５（Ａ）、図１５（Ｂ）に示すように、第１のコンクリート１０２を形成するために注入された第１のレディーミクストコンクリート１０２ａ、および第２のコンクリート１０４を形成するために注入された第２のレディーミクストコンクリート１０４ａ上に第２のレディーミクストコンクリート１０４ａを設置する。この操作は、第１のレディーミクストコンクリート１０２ａが硬化して第１のコンクリート１０２が形成されたのちに行ってもよく、第１のレディーミクストコンクリート１０２ａが硬化する前に行ってもよい。図示しないが、この操作は、セパレータ１０８のすべて、あるいは一部（例えば第１のレディーミクストコンクリート１０２ａ、あるいは第２のレディーミクストコンクリート１０４ａから露出した部分）を取り除いた後に行ってもよい。
【００６６】
上述した工程において、第１のレディーミクストコンクリート１０２ａや第２のレディーミクストコンクリート１０４ａが硬化する前に、第１のレディーミクストコンクリート１０２ａや第２のレディーミクストコンクリート１０４ａの表面を平坦化するため、第１のレディーミクストコンクリート１０２ａや第２のレディーミクストコンクリート１０４ａに混入する気泡を取り除くため、あるいは型枠１１２内に第１のレディーミクストコンクリート１０２ａや第２のレディーミクストコンクリート１０４ａを密に充填するため、バイブレータを用いて振動を加えてもよい。
【００６７】
注入された第１のレディーミクストコンクリート１０２ａと第２のレディーミクストコンクリート１０４ａは水和の進行とともに硬化し、それぞれ第１のコンクリート１０２と第２のコンクリート１０４を与える。以上の工程によって構造体１００が作製される。
【００６８】
上述した方法により、大量の二酸化炭素が炭酸カルシウムとして固定され、かつ鉄筋１０６を含まない第１のコンクリート１０２の少なくとも一部が、炭酸カルシウムを実質的に含まず、かつ鉄筋１０６を含む第２のコンクリート１０４によって覆われた構造体１００を作製することができる。第１のコンクリート１０２は炭酸カルシウムに起因して高い強度を示す。一方、第２のコンクリート１０４は炭酸カルシウムを実質的に含まないためアルカリ性を示し、このため、鉄筋１０６を腐食することなく、引張力に対する高い耐性を構造体１００へ付与することができる。このため、本実施形態を適用することにより、優れた強度と長い寿命を有する鉄筋コンクリートを提供することができる。
【００６９】
構造体１００をマスコンクリートとして利用する場合には、莫大な量のレディーミクストコンクリートが使用される。このため、水和によって生じる発熱による影響が無視できなくなり、硬化時に構造体１００内部の温度が大幅に上昇する。水和による発熱とその後の冷却過程においてコンクリートが膨張・収縮すると、構造体１００にひび割れが生じ、その強度が大幅に低下する。
【００７０】
しかしながら本実施形態で述べた方法では、第１のコンクリート１０２の形成時にドライアイスを用いて二酸化炭素を供給することができる。このため、第１のレディーミクストコンクリート１０２ａを十分に冷却した状態から水和を開始することができ、水和による発熱の影響を低減することができる。その結果、硬化過程における第１のコンクリート１０２や第２のコンクリート１０４の膨張・収縮が抑制され、ひび割れを防ぐことができる。
【００７１】
また、セメント製造時に大気中に放出される二酸化炭素は、間接的に、第１のコンクリート１０２に固定化される。このため、本発明の実施形態である構造体１００は、二酸化炭素の削減と地球温暖化の抑制に寄与することができ、温室効果対策のための有効なツールであると言える。
【００７２】
（第３実施形態）
第１のコンクリート１０２と第２のコンクリート１０４は、上述した方法とは異なる方法を用いて形成してもい。この方法を図１６（Ａ）から図１７（Ｂ）を用いて説明する。図１６（Ａ）は構造体１００のｘｙ平面に平行な断面に相当し、図１６（Ｂ）から図１７（Ｂ）は構造体１００のｘｚ平面に平行な断面に相当する。第１、第２実施形態の構成と同一、あるいは類似する構成については説明を割愛することがある。
【００７３】
本実施形態に係る方法は、以下の二点において第２実施形態で述べた方法と異なる。一点は、型枠１１２によって囲まれる空間の全域に、二酸化炭素を添加せずに形成したレディーミクストコンクリートを注入することである。換言すると、本実施形態に係る方法では、型枠１１２によって囲まれる空間の全域に、第２のレディーミクストコンクリート１０４ａ、あるいは第３のレディーミクストコンクリート１１０ａを注入する。二点目は、レディーミクストコンクリートを注入する過程において、レディーミクストコンクリートの一部、より具体的には第１のコンクリート１０２が形成される空間内に注入されるレディーミクストコンクリートに対して二酸化炭素を選択的に添加する点である。
【００７４】
レディーミクストコンクリート（例えば第２のレディーミクストコンクリート１０４ａ）の注入は、図１６（Ａ）、図１６（Ｂ）に示すように、型枠１１２によって囲まれる空間の全域に、一つ、あるいは複数のホース１１６、１１８を用いて行う。二酸化炭素は、例えば図１６（Ｂ）に示すように、導入管１１４を介し、注入されたレディーミクストコンクリートの表面に打ち付けるように供給される。セパレータ１０８を用いる場合には、セパレータ１０８によって囲まれた空間に二酸化炭素を選択的に添加すればよい。第２実施形態と同様、気体状の二酸化炭素を用いてもよく、固体状の二酸化炭素を用いてもよい。図示しないが、導入管１１４の先端をレディーミクストコンクリート内に挿入し、二酸化炭素を添加してもよい。この場合、固定されずに気化した二酸化炭素は、バイブレータによる振動によって除去すればよい。これにより、二酸化炭素が導入された第２のレディーミクストコンクリート１０４ａ内では炭酸化が進行し、第２のレディーミクストコンクリート１０４ａは第１のレディーミクストコンクリート１０２ａへ変化する。一方、二酸化炭素が添加されていない第２のレディーミクストコンクリート１０４ａでは炭酸化は実質的に起こらない。
【００７５】
第１のコンクリート１０２を形成する空間にレディーミクストコンクリートが充填されたのち、導入管１１４を取り出し（図１７（Ａ））、第２実施形態と同様に、第２のレディーミクストコンクリート１０４ａを第１のレディーミクストコンクリート１０２ａを覆うように注入する（図１７（Ｂ））。この後、型枠１１２を取り除くことで構造体１００が作製される。
【００７６】
第２実施形態に係る方法と同様、上述した方法を適用しても構造体１００を作製することができる。このため、本実施形態を適用することにより、優れた強度と長い寿命を有する鉄筋コンクリートを提供することができるとともに、大量の二酸化炭素を固定化することが可能となる。
【００７７】
本発明の実施形態として上述した各実施形態は、相互に矛盾しない限りにおいて、適宜組み合わせて実施することができる。各実施形態を基にして、当業者が適宜構成要素の追加、削除もしくは設計変更を行ったものも、本発明の要旨を備えている限り、本発明の範囲に含まれる。
【００７８】
上述した各実施形態によりもたらされる作用効果とは異なる他の作用効果であっても、本明細書の記載から明らかなもの、または、当業者において容易に予測し得るものについては、当然に本発明によりもたらされるものと理解される。
【符号の説明】
【００７９】
１００：構造体、１０２：第１のコンクリート、１０２ａ：第１のレディーミクストコンクリート、１０４：第２のコンクリート、１０４ａ：第２のレディーミクストコンクリート、１０６：鉄筋、１０６ａ：第１の鉄筋、１０６ｂ：第２の鉄筋、１０６ｃ：第３の鉄筋、１０６ｄ：第４の鉄筋、１０８：セパレータ、１１０：第３のコンクリート、１１２：型枠、１１４：導入管、１１６：ホース、１１８：ホース、１２０：二酸化炭素導入システム、１２２：タンク、１２４：ミキサー、１２６：導管、１２８：流量計、１３０：バルブ、１３２：温度コントローラ、１３４：導管、１３６：開口、１３８：シャッター、１４０：フィン、１５０：アジテータ車、１５２：ドラム、１５４：駆動部、１５６：駆動ギア、１５７：回転ギア、１５８：フィン、１６０：ホッパー、１６２：搬出部、１６４：二酸化炭素供給源、１６６：バルブ、１６８：導管
【図１】
2020049793.tif 000003
【図２】
2020049793.tif 000004
【図３】
2020049793.tif 000005
【図４】
2020049793.tif 000006
【図５】
2020049793.tif 000007
【図６】
2020049793.tif 000008
【図７】
2020049793.tif 000009
【図８】
2020049793.tif 000010
【図９】
2020049793.tif 000011
【図１０】
2020049793.tif 000012
【図１１】
2020049793.tif 000013
【図１２】
2020049793.tif 000014
【図１３】
2020049793.tif 000015
【図１４】
2020049793.tif 000016
【図１５】
2020049793.tif 000017
【図１６】
2020049793.tif 000018
【図１７】
2020049793.tif 000019